(57)【要約】【課題】生産性を高めることができる積層鉄心の製造方法を提供すること。【解決手段】積層鉄心１の製造方法においては、複数の電磁鋼板２を積層して形成した複数の鉄心ブロック３を積層して積層鉄心１を製造する際に、測定ステップ、追加積層ステップ及び接合ステップを行う。測定ステップにおいては、複数の鉄心ブロック３を積層したブロック積層厚みを測定し、積層鉄心１の目標厚みＴ１からブロック積層厚みを差し引いた差分に応じた追加電磁鋼板４の枚数を特定する。追加積層ステップにおいては、複数の鉄心ブロック３と特定枚数の追加電磁鋼板４とを積層する。接合ステップにおいては、複数の鉄心ブロック３及び特定枚数の追加電磁鋼板４の全体を接合する。【選択図】図６
2015082848.tif 000002
【特許請求の範囲】
【請求項１】
複数の電磁鋼板を積層して形成した複数の鉄心ブロックを積層して積層鉄心を製造する方法であって、
上記複数の鉄心ブロックを積層したブロック積層厚みを測定し、上記積層鉄心の目標厚みから上記ブロック積層厚みを差し引いた差分に応じた電磁鋼板の枚数を特定するステップと、
上記複数の鉄心ブロックと上記特定された枚数の電磁鋼板とを積層する追加積層ステップと、
上記複数の鉄心ブロック及び上記特定された枚数の電磁鋼板の全体を接合する接合ステップとを含むことを特徴とする積層鉄心の製造方法。
【請求項２】
上記追加積層ステップにおいて、上記特定された枚数の電磁鋼板は、上記鉄心ブロックの間に配置して積層することを特徴とする請求項１に記載の積層鉄心の製造方法。
【請求項３】
上記複数の鉄心ブロックを形成するための上記複数の電磁鋼板の枚数は、上記ブロック積層厚みが上記積層鉄心の目標厚みよりも小さくなるよう決定することを特徴とする請求項１又は２に記載の積層鉄心の製造方法。
【請求項４】
上記積層鉄心は、回転電機用のステータコアであり、
上記追加積層ステップにおいて積層する上記鉄心ブロックの数は、上記ステータコアの外周に周方向に等間隔に配置されて突出する複数の取付用突出部の数の整数倍であり、
上記追加積層ステップにおいて、上記複数の鉄心ブロックと上記特定された枚数の電磁鋼板とを積層する際には、上記複数の鉄心ブロックにおける上記複数の取付用突出部となる部分を互いに合わせるように転積することを特徴とする請求項１〜３のいずれか一項に記載の積層鉄心の製造方法。
【請求項５】
上記複数の鉄心ブロックを形成するための上記複数の電磁鋼板は、該複数の電磁鋼板にそれぞれ設けられたかしめ部によって、互いにかしめ固定しながら積層することを特徴とする請求項１〜４のいずれか一項に記載の積層鉄心の製造方法。
【発明の詳細な説明】
【技術分野】
【０００１】
本発明は、複数の電磁鋼板が積層された積層鉄心を製造する方法に関する。
【背景技術】
【０００２】
回転電機のロータ、ステータコア等に用いられる積層鉄心は、プレス装置において帯状の鋼板から電磁鋼板を打ち抜き、この打ち抜いた電磁鋼板を複数積層して製造している。この電磁鋼板の積層を行うときには、帯状の鋼板の幅方向に生じる厚みのばらつきを考慮して、電磁鋼板を受ける受け台を所定角度ずつ回転させている。そして、電磁鋼板の周方向の回転位置を適宜異ならせて、積層鉄心の厚みが周方向においてできるだけ均一になるようにしている。
【０００３】
例えば、特許文献１の圧縮機用電動機の固定子の製造方法においては、所定枚数積層した鉄心（電磁鋼板）に合せ面用鉄心を１枚合わせて鉄心ブロックを２つ作り、この２つの鉄心ブロックを、それぞれの合せ面用鉄心が接するように重ね合わせて、固定子の鉄心コアを製造している。また、この鉄心コアは、鉄心ブロック同士をかしめるとともに、各鉄心の外周部にアルゴン溶接を行って一体化している。また、例えば、特許文献２の鉄心製造装置においては、ストリップ（帯状の鋼板）から積層鉄心片（電磁鋼板）を打ち抜くごとに積層鉄心片の厚みを測定し、この測定結果に応じて、積層鉄心片の積層枚数を設定することが開示されている。
【先行技術文献】
【特許文献】
【０００４】
【特許文献１】特開２００３−１８００４３号公報
【特許文献２】特公昭６１−１８３３２号公報
【発明の概要】
【発明が解決しようとする課題】
【０００５】
しかしながら、上記従来の積層鉄心の製造方法及び上記特許文献１の固定子の製造方法においては、帯状の鋼板の厚みがばらつきによって変化すると、目標厚みの許容範囲内の積層鉄心を製造することが困難となる。そこで、複数の鉄心ブロックを積層したときの全体の厚みが、積層鉄心の目標厚みよりも小さくならないように、鉄心ブロックを形成する電磁鋼板の枚数を決定する。その結果、鉄心ブロックを重ねた際の積層鉄心の測定厚みが目標厚みの範囲よりも大きくなった場合には、厚みが大きくなる枚数分の電磁鋼板を剥がして、積層鉄心の厚みが目標厚みの許容範囲内になるようにする必要がある。そのため、積層鉄心の生産性を向上させることが困難である。また、剥がした電磁鋼板は廃却することとなるため、材料の歩留まりも悪くなる。
【０００６】
また、上記特許文献２の積層鉄心製造装置においては、積層鉄心片の厚みの測定結果に応じて積層鉄心片の積層枚数を設定している。しかし、この積層鉄心製造装置においては、複数の積層鉄心片が積層された状態で厚みを測定している訳ではない。ここで、測定された積層鉄心片の厚みは測定誤差を含んでいる。そのため、複数の積層鉄心片が積層された鉄心の厚みは、各積層鉄心片１枚１枚の厚みの測定誤差を含むことになり、積層された鉄心の厚みと各積層鉄心片の厚みの測定値から推定された鉄心の厚みとの誤差は大きくなる。そのため、上記従来の鉄心の製造方法及び上記特許文献１の固定子の製造方法の場合と同様の問題が生じる。
【０００７】
本発明は、かかる背景に鑑みてなされたもので、生産性を高めることができる積層鉄心の製造方法を提供しようとして得られたものである。
【課題を解決するための手段】
【０００８】
本発明の一態様は、複数の電磁鋼板を積層して形成した複数の鉄心ブロックを積層して積層鉄心を製造する方法であって、
上記複数の鉄心ブロックを積層したブロック積層厚みを測定し、上記積層鉄心の目標厚みから上記ブロック積層厚みを差し引いた差分に応じた電磁鋼板の枚数を特定するステップと、
上記複数の鉄心ブロックと上記特定された枚数の電磁鋼板とを積層する追加積層ステップと、
上記複数の鉄心ブロック及び上記特定された枚数の電磁鋼板の全体を接合する接合ステップとを含むことを特徴とする積層鉄心の製造方法にある。
【発明の効果】
【０００９】
上記積層鉄心の製造方法においては、上記測定ステップ、追加積層ステップ及び接合ステップを行って、電磁鋼板を積層して形成された複数の鉄心ブロックに対して、特定の枚数の電磁鋼板を追加して積層することにより、目標とする厚みの許容範囲内にある積層鉄心を製造する。これにより、製造された積層鉄心の厚みが目標厚みよりも大きくなることを防止することができる。そして、積層鉄心の厚みの調整を行うために、余剰な電磁鋼板を剥がすといった作業をなくすことができる。
それ故、上記積層鉄心の製造方法によれば、積層鉄心の生産性を高めることができる。
【図面の簡単な説明】
【００１０】
【図１】実施例にかかる、電磁鋼板を打ち抜く前の状態のプレス装置を示す説明図。
【図２】実施例にかかる、電磁鋼板を打ち抜いた状態のプレス装置を示す説明図。
【図３】実施例にかかる、３つの鉄心ブロックを転積する状態を示す説明図。
【図４】実施例にかかる、３つの鉄心ブロックを積層した状態を示す説明図。
【図５】実施例にかかる、３つの鉄心ブロックの間に追加電磁鋼板を積層する状態を示す説明図。
【図６】実施例にかかる、３つの鉄心ブロックの間に追加電磁鋼板を積層した状態を示す説明図。
【図７】実施例にかかる、３つの鉄心ブロック及び追加電磁鋼板を接合した状態を示す説明図。
【図８】実施例にかかる、積層鉄心の製造方法の流れを示すフローチャート。
【発明を実施するための形態】
【００１１】
上述した積層鉄心の製造方法における好ましい実施の形態につき説明する。
上記追加積層ステップにおいて、上記特定された枚数の電磁鋼板は、上記鉄心ブロックの間に配置して積層することができる。
この場合には、追加で積層する特定枚数の電磁鋼板が鉄心ブロックの外側に配置されず、接合ステップにおいて、複数の鉄心ブロックと特定枚数の電磁鋼板の全体を接合することが容易になる。
【００１２】
また、上記複数の鉄心ブロックを形成するための上記複数の電磁鋼板の枚数は、上記ブロック積層厚みが上記積層鉄心の目標厚みよりも小さくなるよう決定することができる。
この場合には、複数の鉄心ブロックを積層したブロック積層厚みが意図的に小さくなるように、複数の電磁鋼板を積層する枚数を決定する。そのため、追加積層ステップにおいて、複数の鉄心ブロックを積層したブロック積層厚みを、積層鉄心の目標厚みの範囲よりも小さくすることが容易になる。
【００１３】
上記積層鉄心は、回転電機用のステータコアであり、上記追加積層ステップにおいて積層する上記鉄心ブロックの数は、上記ステータコアの外周に周方向に等間隔に配置されて突出する複数の取付用突出部の数の整数倍であり、上記追加積層ステップにおいて、上記複数の鉄心ブロックと上記特定された枚数の電磁鋼板とを積層する際には、上記複数の鉄心ブロックにおける上記複数の取付用突出部となる部分を互いに合わせるように転積することができる。
この場合には、追加積層ステップにおいて、複数の鉄心ブロックを転積することにより、積層鉄心の厚みが周方向においてできるだけ均一になるようにすることができる。
複数の鉄心ブロックの転積は、複数の鉄心ブロックがプレス装置によって打ち抜かれた状態を基準回転位置として、各鉄心ブロックの周方向の回転位置を互いに異ならせることによって行うことができる。
【００１４】
また、上記複数の鉄心ブロックを形成するための上記複数の電磁鋼板は、該複数の電磁鋼板にそれぞれ設けられたかしめ部によって、互いにかしめ固定しながら積層することができる。
この場合には、かしめ部によるかしめ固定によって、鉄心ブロックにおける各電磁鋼板が容易に外れないようにすることができる。
【００１５】
また、上記複数の電磁鋼板は、長尺状の帯状鋼板に打抜き加工を繰り返し行って形成することができる。そして、ブロック積層厚みは、測定する以外にも、電磁鋼板を打ち抜く同じ帯状鋼板のロット内で、先に測定を行ったブロック積層厚みと同じとして推定することも可能である。また、ブロック積層厚みは、同じ帯状鋼板のロット内で、先に測定を行ったブロック積層厚みに所定の変化量を加味して演算によって推定することも可能である。
【００１６】
また、追加積層ステップを行う前には、上記複数の電磁鋼板を、長尺状の帯状鋼板から連続して打ち抜き、上記帯状鋼板から打ち抜かれたままの状態で上記複数の電磁鋼板を積層して上記鉄心ブロックを形成する積層ステップを行うことができる。
そして、上記追加積層ステップにおいて、上記複数の鉄心ブロックと上記特定された枚数の電磁鋼板とを積層する際には、上記複数の鉄心ブロックにおける上記複数の取付用突出部となる部分を互いに合わせる状態で、上記帯状鋼板から打ち抜かれたときの上記複数の鉄心ブロックの周方向の回転位置を適宜異ならせ、上記積層鉄心における上記複数の鉄心ブロックの周方向の回転位置を、上記複数の取付用突出部の間で均等に振り分けることができる。
【００１７】
この場合には、積層鉄心を製造するプレス装置において、積層ステップを行う際に電磁鋼板を受ける受け台を所定角度ずつ回転させる回転機構を用いる必要がない。そのため、積層鉄心を製造するプレス装置の構造を簡単にすることができる。
そして、追加積層ステップにおいて、複数の鉄心ブロックの周方向の回転位置を適宜異ならせることにより、主に長尺状の帯状鋼板の幅方向（送り方向に直交する方向）に生じる厚みのばらつきが、積層鉄心の周方向の各部におけるばらつきとして生じることを防止することができる。そして、積層鉄心の厚みが周方向においてできるだけ均一になるようにすることができる。
【００１８】
また、積層鉄心コアにおける複数の鉄心ブロックの周方向の回転位置を、複数の取付用突出部の間で均等に振り分けるとは、次の状態のことをいう。
例えば、取付用突出部の数が３つであり、鉄心ブロックの数を３つとする場合には、第１の鉄心ブロックの周方向の回転位置を０°とし、第２の鉄心ブロックの周方向の回転位置を１２０°とし、第３の鉄心ブロックの周方向の回転位置を２４０°として、複数の鉄心ブロックの周方向の回転位置を決定することをいう。また、例えば、取付用突出部の数が３つであり、鉄心ブロックの数を６つとする場合には、いずれか２つの第１の鉄心ブロックの周方向の回転位置を０°とし、他のいずれか２つの第２の鉄心ブロックの周方向の回転位置を１２０°とし、残りの２つの第３の鉄心ブロックの周方向の回転位置を２４０°として、複数の鉄心ブロックの周方向の回転位置を決定することをいう。また、例えば、取付用突出部の数が２つであり、鉄心ブロックの数を２つとする場合には、第１の鉄心ブロックの周方向の回転位置を０°とし、第２の鉄心ブロックの周方向の回転位置を１８０°として、複数の鉄心ブロックの周方向の回転位置を決定することをいう。その他の場合も同様である。
【実施例】
【００１９】
以下に、積層鉄心の製造方法にかかる実施例につき、図面を参照して説明する。
本例の積層鉄心１の製造方法においては、積層ステップ、測定ステップ、追加積層ステップ及び接合ステップを行って、複数の電磁鋼板２を積層して鉄心ブロック３を複数形成し、複数の鉄心ブロック３を積層して積層鉄心１を製造する。
積層ステップにおいては、図１〜図４に示すごとく、複数の電磁鋼板２を積層して鉄心ブロック３を複数形成する。測定ステップにおいては、図４に示すごとく、複数の鉄心ブロック３を積層したブロック積層厚みＵ２を測定し、積層鉄心１の目標厚みＴ１からブロック積層厚みＵ２を差し引いた差分に応じた追加電磁鋼板４の枚数を特定する。追加積層ステップにおいては、図５、図６に示すごとく、複数の鉄心ブロック３と特定された枚数の追加電磁鋼板４とを積層して、複数の鉄心ブロック３及び特定された枚数の追加電磁鋼板４による全体の積層厚みＵ１を、積層鉄心１の目標厚みＴ１の許容範囲内にする。接合ステップにおいては、図７に示すごとく、複数の鉄心ブロック３及び特定された枚数の追加電磁鋼板４の全体を接合する。
【００２０】
以下に、本例の積層鉄心１の製造方法につき、図１〜図８を参照して詳説する。
図７に示すごとく、本例の積層鉄心１の製造方法において製造する積層鉄心１は、回転電機用のステータコアである。積層鉄心１の外周には、径方向外方へ突出する３つの取付用突出部１１が周方向Ｃに等間隔に設けられている。積層鉄心１の中心部には、ロータを配置するための中心穴１０が形成されており、中心穴１０の外周側には、コイルを配置するための複数のスロット部１２が周方向Ｃに等間隔に形成されている。また、積層鉄心１は、スロット部１２同士の間にティース部１３を有しており、複数のティース部１３は、その外周側に位置する円環状のヨーク部１４から内周側に突出している。取付用突出部１１には、積層鉄心１を種々の被組付対象に組み付けるためのボルトが挿通される挿通穴１１１が、軸方向Ｌに貫通して形成されている。
【００２１】
図１、図２に示すごとく、本例の積層ステップは、長尺状の帯状鋼板２０を断続的に所定のピッチずつ送り出し、プレス型におけるパンチ６１及びダイス６２によって、帯状鋼板２０から電磁鋼板２を連続して繰り返し打ち抜くよう構成されたプレス装置６によって行われる。ここで、図１は、パンチ６１によって電磁鋼板２を打ち抜く前の状態を示し、図２は、パンチ６１によって電磁鋼板２を打ち抜いた状態を示す。パンチ６１の周囲には、帯状鋼板２０をダイス６２に押さえ付けるためのストリッパー６１１が配置されている。そして、ストリッパー６１１が帯状鋼板２０をダイス６２に押さえ付けた状態で、パンチ６１が帯状鋼板２０から電磁鋼板２を打ち抜く。
【００２２】
積層ステップは、パンチ６１によって電磁鋼板２の打抜きが行われるときに行われる。プレス装置６においては、パンチ６１によって打ち抜かれた電磁鋼板２が、ダイス６２内において打抜きが行われたままの状態で回転されずに、ダイス６２内の受け台６３に積層される。また、帯状鋼板２０の両面には絶縁被膜が形成されており、複数の電磁鋼板２は、絶縁被膜を介して互いに積層される。
【００２３】
図３に示すごとく、プレス装置６において、パンチ６１によって電磁鋼板２の打抜きが行われるときには、電磁鋼板２のヨーク部１４における周方向Ｃの複数箇所には、かしめ部が形成される。
図４、図５に示すごとく、本例の積層ステップにおいては、複数の電磁鋼板２のうち最下部に位置する電磁鋼板２Ａには、かしめ部としてのダボ穴２１が形成される。また、複数の電磁鋼板２のうち最下部に位置する電磁鋼板２Ａを除く残りの電磁鋼板２Ｂには、かしめ部としてのダボ突起２２が形成される。ダボ突起２２は、ヨーク部１４における一部を厚み方向に突出させるように変形させて形成される。ダボ突起２２は、ダイス６２側に位置する一方の表面に突出する凸部２２１と、パンチ６１側に位置する他方の表面に、凸部２２１の形成によって陥没する凹部２２２とを有している。最下部に位置する電磁鋼板２Ａには、凸部２２１を形成しないことにより、複数の電磁鋼板２を積層して形成された鉄心ブロック３の下面に、突起物が存在しなくなる。これにより、鉄心ブロック３の管理を容易にすることができる。
【００２４】
図４、図５に示すごとく、積層ステップにおいて、パンチ６１によって打ち抜かれる各回の電磁鋼板２は、前回に打ち抜かれた電磁鋼板２の上に積層される。このとき、最下部に位置する電磁鋼板２Ａのダボ穴２１には、この電磁鋼板２の一つ上に積層される電磁鋼板２のダボ突起２２の凸部２２１が嵌り込む。また、残りの各電磁鋼板２においては、各ダボ突起２２の凸部２２１が、前回に打ち抜かれた電磁鋼板２のダボ突起２２の凹部２２２に嵌り込む。そして、プレス装置６において順次打ち抜かれる電磁鋼板２は、電磁鋼板２のそれぞれに設けられたかしめ部によって、互いにかしめ固定されながら積層される。
【００２５】
積層鉄心１の目標厚みＴ１は、設計上の正規厚みに対して所定の寸法公差を加味して設定する。この寸法公差は、電磁鋼板２の１枚分の厚みの１倍〜３倍の範囲内で設定することができる。本例の電磁鋼板２の１枚分の厚み（帯状鋼板２０の厚み）は０．３ｍｍであり、本例の積層鉄心１の目標厚みＴ１は、Ｔ１±０．３ｍｍとして設定している。
追加積層ステップにおいて積層する鉄心ブロック３の数は、積層鉄心１における複数の取付用突出部１１の数の整数倍として決定する。本例の取付用突出部１１は３つ形成されており、追加積層ステップにおいて積層する鉄心ブロック３は３つとしている。
【００２６】
図５、図６に示すごとく、追加積層ステップにおいて、特定枚数の追加電磁鋼板４を追加積層したときに、複数の鉄心ブロック３及び特定枚数の追加電磁鋼板４による全体の積層厚みＵ１が、積層鉄心１の目標厚みＴ１の許容範囲内になるようにする。追加電磁鋼板４を追加積層する枚数は、積層鉄心１の目標厚みＴ１から測定されたブロック積層厚みＵ２を差し引いた差分に応じて、例えば１枚〜１０枚の範囲内で決定することができる。
【００２７】
図４に示すごとく、積層ステップにおいて、複数の電磁鋼板２を積層する枚数は、目標とする１つ分のブロック厚みＴ３の鉄心ブロック３を形成するための枚数とする。電磁鋼板２（帯状鋼板２０）には、寸法公差が定められており、各電磁鋼板２の厚みは寸法公差の範囲内で変動している。そこで、複数の電磁鋼板２を積層する枚数は、複数の電磁鋼板２の厚みが寸法公差内で大きくなった場合にも、実際の鉄心ブロック３の厚みＵ３が目標とする１つ分のブロック厚みＴ３を超えないように決定する。積層ステップにおいて、複数の鉄心ブロック３を積層した際の目標とするブロック全体厚みＴ２は、目標とする１つ分のブロック厚みＴ３に鉄心ブロック３の積層数（３つ）を掛けた厚みとして設定される。
【００２８】
図５、図６に示すごとく、追加積層ステップは、複数の電磁鋼板２が積層されて形成された鉄心ブロック３を、プレス装置６における受け台６３から取り出した後、プレス装置６の外部において複数の鉄心ブロック３と特定枚数の追加電磁鋼板４とを積層するステップとして行われる。本例の追加電磁鋼板４は、鉄心ブロック３との接合の容易さを考慮して、鉄心ブロック３の間に配置して積層する。本例の追加電磁鋼板４は、ダボ突起２２及びダボ穴２１のかしめ部が設けられていない電磁鋼板としている。なお、追加電磁鋼板４は、積層する際に不都合とならない範囲の形状とすることができ、例えばダボ穴２１を備えていてもよい。
【００２９】
図４に示すごとく、測定ステップにおいては、複数の鉄心ブロック３を積層したブロック積層厚みＵ２を測定する。このブロック積層厚みＵ２の測定は、複数の鉄心ブロック３を積層して、電磁鋼板２の間及び鉄心ブロック３の間の隙間をなくすように加圧した後に行う。その後、追加電磁鋼板４を積層する枚数は、積層鉄心１の目標厚みＴ１からブロック積層厚みＵ２を差し引いた差分に応じて特定する。特定された追加電磁鋼板４の枚数が２枚以上になる場合には、図５に示すごとく、追加電磁鋼板４は、３つの鉄心ブロック３の間であって、第１の鉄心ブロック３Ａと第２の鉄心ブロック３Ｂとの間、及び第２の鉄心ブロック３Ｂと第３の鉄心ブロック３Ｃとの間に分けて配置する。
【００３０】
積層ステップにおいて形成する３つの鉄心ブロック３は、帯状鋼板２０から打ち抜いた複数の電磁鋼板２の回転位置を変更しないで形成される。そして、各鉄心ブロック３は、長尺状の帯状鋼板２０の幅方向Ｗ（送り方向Ｄに直交する方向）（図１、図２参照）に生じる厚みのばらつきを受けて、周方向Ｃに厚みのばらつきを生じている可能性がある。
そこで、図３に示すごとく、複数の鉄心ブロック３と所定枚数の追加電磁鋼板４とを積層する際には、複数の鉄心ブロック３における複数の取付用突出部１１となる部分を互いに合わせる状態で、帯状鋼板２０から打ち抜かれたときの複数の鉄心ブロック３の周方向Ｃの回転位置３０１，３０２，３０３を適宜異ならせる。
【００３１】
図３に示すごとく、本例の積層鉄心１を構成する鉄心ブロック３の数は３つであり、追加積層ステップにおいては、第１の鉄心ブロック３Ａ、第２の鉄心ブロック３Ｂ及び第３の鉄心ブロック３Ｃを、周方向Ｃの回転位置３０３を異ならせて転積する。本例においては、第１の鉄心ブロック３Ａの周方向Ｃの回転位置３０１を基準回転位置である０°とし、第２の鉄心ブロック３Ｂの周方向Ｃの回転位置３０２を１２０°とし、第３の鉄心ブロック３Ｃの周方向Ｃの回転位置３０３を２４０°として、複数の鉄心ブロック３の周方向Ｃの回転位置３０１，３０２，３０３を決定する。そして、３つの鉄心ブロック３は、互いの回転位置３０１，３０２，３０３を異ならせて、取付用突出部１１となる部分が互いに合わさって積層される。各鉄心ブロック３は、ブロック単位で転積されて積層鉄心１を構成する。
【００３２】
こうして、積層鉄心１における複数の鉄心ブロック３の周方向Ｃの回転位置３０１，３０２，３０３は、複数の取付用突出部１１の間で均等に振り分けられる。これにより、長尺状の帯状鋼板２０の幅方向Ｗに生じる厚みのばらつきが、積層鉄心１の周方向Ｃの各部におけるばらつきとして生じることを防止することができる。そして、積層鉄心１の厚みが周方向Ｃにおいてできるだけ均一になるようにすることができる。
【００３３】
また、追加積層ステップを行うことにより、３つの鉄心ブロック３及び特定枚数の追加電磁鋼板４が積層された全体の積層厚みＵ１が、積層鉄心１の目標厚みＴ１の許容範囲内になる。そして、図７に示すごとく、接合ステップにおいては、鉄心ブロック３の間に特定枚数の追加電磁鋼板４が挟まれた状態で、鉄心ブロック３及び追加電磁鋼板４の外周部の周方向Ｃの複数箇所Ｖに、軸方向Ｌに沿って溶接としてのＴＩＧ溶接を行う。同図において、溶接を行う箇所Ｖを破線によって示す。これにより、３つの鉄心ブロック３及び所定枚数の追加電磁鋼板４の全体が接合される。
【００３４】
なお、鉄心ブロック３及び追加電磁鋼板４の接合は、ＴＩＧ溶接によって行う以外にも、レーザ溶接、ＥＢ溶接等によって行うこともできる。また、鉄心ブロック３及び追加電磁鋼板４の接合は、接着剤等によって行うこともできる。
また、鉄心ブロック３の間に追加電磁鋼板４が挟まれ、追加電磁鋼板４が積層鉄心１の端面に位置していないことにより、ＴＩＧ溶接、レーザ溶接、ＥＢ溶接等の溶接によって上記接合を行う場合には、溶接の熱影響によって積層鉄心１の端面の面精度が悪化することを防止することができる。
【００３５】
上述した積層鉄心１の製造方法の流れを図８のフローチャートに示す。
まずは、プレス装置６において、帯状鋼板２０から積層鉄心１となる形状の電磁鋼板２を打ち抜き、この電磁鋼板２をプレス装置６のダイス６２内に所定の枚数積層して、鉄心ブロック３を形成する（図８のステップＳ１）。次いで、鉄心ブロック３を、周方向Ｃに回転させず、かつ向きを変えないでダイス６２内から取り出す（Ｓ２）。そして、３つの鉄心ブロック３を所定の角度ずつ周方向Ｃに回転させながら積層（転積）する（Ｓ２）。次いで、３つの鉄心ブロック３を積層した全体のブロック積層厚みＵ２を測定する（Ｓ３）。次いで、積層鉄心１の目標厚みＴ１から測定したブロック積層厚みＵ２を差し引いた差分に応じた枚数の追加電磁鋼板４を、鉄心ブロック３の間に配置する（Ｓ４）。その後、３つの鉄心ブロック３及び追加電磁鋼板４の全体に溶接を行って、積層鉄心１を製造する（Ｓ５）。
【００３６】
本例の積層鉄心１の製造方法においては、積層ステップ、測定ステップ、追加積層ステップ及び接合ステップを行って、３つの鉄心ブロック３に対して追加電磁鋼板４を追加して積層することにより、目標厚みＴ１の許容範囲内にある積層鉄心１を製造する。そして、積層ステップを行う際に、積層鉄心１を製造するプレス装置６において、電磁鋼板２を受ける受け台６３を所定角度ずつ回転させる回転機構を用いる必要がない。そのため、積層鉄心１を製造するプレス装置６の構造を簡単にすることができる。
また、積層ステップにおいては、複数の鉄心ブロック３を積層したブロック積層厚みＵ２が意図的に小さくなるように、複数の電磁鋼板２を積層する枚数を決定している。これにより、追加積層ステップにおいて、複数の鉄心ブロック３を積層したブロック積層厚みＵ２を、積層鉄心１の目標厚みＴ１の許容範囲内にすることが容易になる。
【００３７】
また、追加積層ステップにおいて、３つの鉄心ブロック３に対して特定枚数の追加電磁鋼板４を追加することにより、製造された積層鉄心１の厚みが目標厚みＴ１よりも大きくなることを防止することができる。そして、積層鉄心１の厚みの調整を行うために、余剰な電磁鋼板２を剥がすといった作業をなくすことができる。
それ故、本例の積層鉄心１の製造方法によれば、プレス装置６の構造を簡単にすることができ、積層鉄心１の生産性を高めることができる。
【００３８】
また、追加電磁鋼板４は、鉄心ブロック３の間に配置して接合するのではなく、鉄心ブロック３の端面にさらに重ねて配置して鉄心ブロック３に接合することもできる。
また、鉄心ブロック３を構成する複数の電磁鋼板２は、かしめ固定する以外にも、溶接を行うことによって、あるいは接着剤によって固定することもできる。
また、測定ステップにおいては、複数の鉄心ブロック３を積層したブロック積層厚みＵ２は、測定を行って検知する以外にも、帯状鋼板２０の厚みの状態、あるいは先に測定を行った鉄心ブロック３のブロック積層厚みＵ２等に基づいて推測して検知することも可能である。
【符号の説明】
【００３９】
１  積層鉄心（ステータコア）
１１  取付用突出部
２  電磁鋼板
２０  帯状鋼板
２１  ダボ穴（かしめ部）
２２  ダボ突起（かしめ部）
３  鉄心ブロック
４  追加電磁鋼板
６  プレス装置
【図１】
2015082848.tif 000003
【図２】
2015082848.tif 000004
【図３】
2015082848.tif 000005
【図４】
2015082848.tif 000006
【図５】
2015082848.tif 000007
【図６】
2015082848.tif 000008
【図７】
2015082848.tif 000009
【図８】
2015082848.tif 000010